(57)【要約】【課題】密閉性を保ったまま電池容量を回復することが可能なリチウムイオン二次電池を提供すること。【解決手段】リチウムイオン二次電池は、筐体と、筐体内に収納されたアルミニウムケースと、筐体内のアルミニウムケース以外の部分に収納された、正極および負極を含む電極群ならびに電解液と、アルミニウムケース内に収納された容量回復剤と、負極と電気的に接続されており、筐体の外部に露出した負極端子と、アルミニウムケースと電気的に接続されており、筐体の外部に露出した導電性部材と、を備える。導電性部材と負極端子とは、筐体の外部に設けられる導通部材によって電気的に接続可能である。【選択図】図１
2019175735.tif 000002
【特許請求の範囲】
【請求項１】
筐体と、
前記筐体内に収納されたアルミニウムケースと、
前記筐体内の前記アルミニウムケース以外の部分に収納された、正極および負極を含む電極群ならびに電解液と、
前記アルミニウムケース内に収納された容量回復剤と、
前記負極と電気的に接続されており、前記筐体の外部に露出した負極端子と、
前記アルミニウムケースと電気的に接続されており、前記筐体の外部に露出した導電性部材と、を備え、
前記導電性部材と前記負極端子とは、前記筐体の外部に設けられる導通部材によって電気的に接続可能である、リチウムイオン二次電池。
【発明の詳細な説明】
【技術分野】
【０００１】
本開示は、リチウムイオン二次電池に関する。
【背景技術】
【０００２】
特開２０１７−３３８２５号公報（特許文献１）は、劣化後のリチウムイオン二次電池に対して超音波振動を付与することにより、性能劣化を回復する（抵抗を低減する）ことを開示している。
【先行技術文献】
【特許文献】
【０００３】
【特許文献１】特開２０１７−３３８２５号公報
【発明の概要】
【発明が解決しようとする課題】
【０００４】
リチウムイオン二次電池に対して、更なる回復効果を得ることを目的として、電池内部に電池の容量回復を促す添加剤（容量回復剤）を供給する方法が検討されている。しかし、添加剤を電池内に供給するに当たり、電池筐体に孔を開けて、その孔から添加剤を注入し、再度密閉する必要があった。リチウムイオン二次電池は通常は密閉型であるが、筐体に貫通孔を空けると、再び密閉することが難しいという問題があった。また、作業的にも大掛かりで工数も多いという問題もあった。
【０００５】
本開示の目的は、密閉性を保ったまま電池容量を回復することが可能なリチウムイオン二次電池を提供することである。
【課題を解決するための手段】
【０００６】
以下、本開示の技術的構成および作用効果が説明される。ただし本開示の作用メカニズムは推定を含んでいる。作用メカニズムの正否により、特許請求の範囲が限定されるべきではない。
【０００７】
〔１〕リチウムイオン二次電池は、
筐体と、
筐体内に収納されたアルミニウムケースと、
筐体内のアルミニウムケース以外の部分に収納された、正極および負極を含む電極群ならびに電解液と、
アルミニウムケース内に収納された容量回復剤と、
負極と電気的に接続されており、筐体の外部に露出した負極端子と、
アルミニウムケースと電気的に接続されており、筐体の外部に露出した導電性部材と、を備える。
導電性部材と負極端子とは、筐体の外部に設けられる導通部材によって電気的に接続可能である。
【０００８】
図１を参照して、上記〔１〕のリチウムイオン二次電池においては、電解液４０とは分離されたアルミニウムケース６１内に、電池の容量回復を促す添加剤（容量回復剤６２）が収納されている。例えば、電池の容量が低下して電池容量の回復が必要になった時に、導電性部材６３と負極端子８２とを筐体９０の外部に設けられる導通部材６５（図２参照）によって電気的に接続することにより、負極２０（図４参照）とアルミニウムケース６１とが電気的に接続される。これにより、図２に示されるように、アルミニウムケース６１が腐食する（ＬｉＡｌ合金６１ａが生成する）ことで、アルミニウムケース６１に孔６１ｂが形成される。この孔６１ｂを介して電解液４０がアルミニウムケース６１の内部に流入し、容量回復剤６２が電解液４０と混合され、電解液４０中に容量回復剤６２が分散される。
【０００９】
このようにして、電池筐体の密閉性を保ったまま電解液４０中に容量回復剤６２を供給することができる。電解液４０中に分散された容量回復剤６２の作用によって、電池の容量が回復される。
【００１０】
したがって、上記〔１〕によれば、密閉性を保ったまま電池容量を回復することが可能なリチウムイオン二次電池を提供することができる。
【図面の簡単な説明】
【００１１】
【図１】実施形態のリチウムイオン二次電池の一例を示す概念図である。
【図２】実施形態のリチウムイオン二次電池の別の一例を示す概念図である。
【図３】リチウムイオン二次電池の構成の一例を示す概略図である。
【図４】電極群の構成の一例を示す概略図である。
【発明を実施するための形態】
【００１２】
以下、本開示の実施形態（本明細書では「本実施形態」と記される）が説明される。ただし、以下の説明は特許請求の範囲を限定するものではない。以下、リチウムイオン二次電池が「電池」と略記され得る。
【００１３】
＜リチウムイオン二次電池＞
本実施形態のリチウムイオン二次電池は、
筐体と、
筐体内に収納されたアルミニウムケースと、
筐体内のアルミニウムケース以外の部分に収納された、正極および負極を含む電極群ならびに電解液と、
アルミニウムケース内に収納された容量回復剤と、
負極と電気的に接続されており、筐体の外部に露出した負極端子と、
アルミニウムケースと電気的に接続されており、筐体の外部に露出した導電性部材と、を備える。
導電性部材と負極端子とは、筐体の外部に設けられる導通部材によって電気的に接続可能である。
【００１４】
図１は、本実施形態のリチウムイオン二次電池の一例を示す概念図である。図３は、リチウムイオン二次電池の構成の一例を示す概略図である。なお、図３では、本実施形態の電池におけるアルミニウムケース６１等は省略されている。
【００１５】
図１および図３を参照して、本実施形態の電池１００は、少なくとも筐体９０、電極群５０、電解液４０、アルミニウムケース６１、容量回復剤６２、負極端子８２、および導電性部材６３を備える。アルミニウムケース６１は、筐体９０内に収納されている。電極群５０および電解液４０は、筐体９０内のアルミニウムケース６１以外の部分に収納されている。
【００１６】
筐体９０は密閉されている。筐体９０は、例えばアルミニウム（Ａｌ）合金等により構成され得る。ただし所定の密閉性が確保され得る限り、筐体は、例えばアルミラミネートフィルム製のパウチ等であってもよい。すなわち電池は、ラミネート型電池であってもよい。
【００１７】
筐体９０は角形（扁平直方体）である。ただし筐体の形状は角形に限定されるべきではない。筐体は、例えば円筒形であってもよい。筐体９０は容器９１および蓋９２を含む。蓋９２は、例えばレーザ溶接により、容器９１と接合されている。蓋９２は、正極端子８１および負極端子８２を備える。蓋９２は、例えば、注液孔、ガス排出弁、電流遮断機構（ＣＩＤ）等を備えていてもよい。
【００１８】
図４は、電極群の構成の一例を示す概略図である。電極群５０は、例えば巻回型である。電極群５０は、少なくとも正極１０および負極２０を含む。電極群５０は、例えば、正極１０、セパレータ３０、負極２０およびセパレータ３０がこの順序で積層され、渦巻状に巻回されることにより構成されている。電極群は、例えば積層型（スタック型）であってもよい。積層型の電極群は、正極と負極との間にセパレータが挟まれつつ、正極と負極とが交互に積層されることにより構成され得る。
【００１９】
正極端子８１は、正極１０（正極集電体１１）と電気的に接続されており、筐体９０の外部に露出している（図１および図３参照）。負極端子８２は、負極２０（負極集電体２１）と電気的に接続されており、筐体９０の外部に露出している（図１および図３参照）。
【００２０】
（正極）
正極１０は、例えば帯状のシートである。正極１０は、例えば、正極集電体１１の表面に、正極合材１２が塗着されることにより製造され得る。正極集電体１１は、例えばアルミニウム（Ａｌ）箔等であってもよい。正極合材１２は、例えば、８０〜９８質量％の正極活物質、１〜１０質量％の導電材（例えばアセチレンブラック等）、および１〜１０質量％のバインダ（例えばポリフッ化ビニリデン等）を含む。すなわち正極１０は、少なくとも正極活物質を含む。正極活物質は特に限定されるべきではない。正極活物質は、例えば、ＬｉＣｏＯ2、ＬｉＮｉＯ2、ＬｉＭｎＯ2、ＬｉＭｎ2Ｏ4、ＬｉＮｉ1/3Ｃｏ1/3Ｍｎ1/3Ｏ2、ＬｉＦｅＰＯ4等であってもよい。１種の正極活物質が単独で使用されてもよい。２種以上の正極活物質が組み合わされて使用されてもよい。
【００２１】
（負極）
負極２０は、例えば帯状のシートである。負極２０は、例えば、負極集電体２１の表面に、負極合材２２が塗着されることにより製造され得る。負極集電体２１は、例えば銅（Ｃｕ）箔等であってもよい。負極合材２２は、少なくとも負極活物質を含む。負極合材２２は、例えば、８０〜９９．５質量％の負極活物質、および０．５〜２０質量％のバインダ（例えばカルボキシメチルセルロース、スチレンブタジエンゴム等）を含む。負極活物質は特に限定されるべきではない。負極活物質は、例えば、黒鉛、易黒鉛化性炭素、難黒鉛化性炭素、珪素（Ｓｉ）、一酸化珪素（ＳｉＯ）、珪素基合金、錫（Ｓｎ）、酸化錫（ＳｎＯ2）、錫基合金等であってもよい。１種の負極活物質が単独で使用されてもよい。２種以上の負極活物質が組み合わされて使用されてもよい。
【００２２】
（セパレータ）
セパレータ３０は、例えば帯状のシートである。セパレータ３０は多孔質である。セパレータ３０は、電気絶縁性の材料により構成され得る。セパレータ３０は、例えば、ポリエチレン（ＰＥ）製、ポリプロピレン（ＰＰ）製等であり得る。
【００２３】
（電解液）
電解液４０は、溶媒およびＬｉ塩を含む。溶媒は非プロトン性である。溶媒は、例えば、環状カーボネートと鎖状カーボネートとの混合物であってもよい。混合比は、例えば、体積比で「環状カーボネート：鎖状カーボネート＝１：９〜５：５」であってもよい。環状カーボネートは、例えば、エチレンカーボネート（ＥＣ）、プロピレンカーボネート（ＰＣ）等であってもよい。１種の環状カーボネートが単独で使用されてもよい。２種以上の環状カーボネートが組み合わされて使用されてもよい。鎖状カーボネートは、例えば、ジメチルカーボネート（ＤＭＣ）、エチルメチルカーボネート（ＥＭＣ）、ジエチルカーボネート（ＤＥＣ）等であってもよい。１種の鎖状カーボネートが単独で使用されてもよい。２種以上の鎖状カーボネートが組み合わされて使用されてもよい。
【００２４】
Ｌｉ塩は支持電解質である。電解液４０は、例えば０．５〜２ｍоｌ／ＬのＬｉ塩を含んでもよい。Ｌｉ塩は、例えば、ＬｉＰＦ6、ＬｉＢＦ4、Ｌｉ［Ｎ（ＦＳＯ2）2]、Ｌｉ［Ｎ（ＣＦ3ＳＯ2）2］等であってもよい。１種のＬｉ塩が単独で使用されてもよい。２種以上のＬｉ塩が組み合わされて使用されてもよい。
【００２５】
電解液４０は、各種の添加剤をさらに含んでもよい。電解液は、例えば０．０１〜０．１ｍоｌ／Ｌの添加剤を含んでもよい。添加剤は、例えば、ビニレンカーボネート（ＶＣ）、プロパンスルトン（ＰＳ）、シクロヘキシルベンゼン（ＣＨＢ）、ビフェニル（ＢＰ）、リチウムビスオキサラトボラート（ＬｉＢＯＢ）等であってもよい。１種の添加剤が単独で使用されてもよい。２種以上の添加剤が組み合わされて使用されてもよい。
【００２６】
電解液は、電極群５０内にも存在している。図１において、電解液４０の液面は電極群５０の最上部よりも高い位置にあるように描かれているが、図３に示されるように、電解液４０の液面が電極群５０の最上部より低い位置にあってもよい。なお、図３中の一点鎖線が電解液４０の液面を示している。
【００２７】
（アルミニウムケース）
アルミニウムケース６１は、アルミニウムを含む材料からなるケースである。アルミニウムを含む材料は、負極と電気的に接続されることにより、ＬｉＡｌ合金６１ａを生成する反応等によって腐食する。この腐食によって、アルミニウムケース６１に孔６１ｂが形成され得る。このため、アルミニウムケース６１は、少なくともその一部が電解液４０と接触している。
【００２８】
また、アルミニウムケース６１は、導電性部材６３、筐体９０の外部に設け得られる導通部材、負極端子８２などを介して、負極と接続されるまでは、負極とは電気的に接続されていない。
【００２９】
アルミニウムケース６１の大きさ、形状等は、特に限定されない。電池の容量を高める観点からは、電池の筐体の内部に示す電極群の比率が小さくならないよう、アルミニウムケースの大きさは、容量回復剤を収納できる範囲で出来る限り小さいことが好ましい。アルミニウムケースの形状も、電池の容量を高める観点からは、電池の筐体の内部に示す電極群の比率が小さくならないような形状であることが好ましい。
【００３０】
（導電性部材）
導電性部材６３（金属棒など）は、アルミニウムケース６１と電気的に接続されており、筐体９０の外部に露出している。なお、導電性部材６３は、絶縁性樹脂６４によって筐体９０とは電気的に絶縁されている。
【００３１】
（導通部材）
導電性部材６３と負極端子８２とは、筐体９０の外部に設けられる導通部材によって電気的に接続可能である。これにより、電池外部からの制御によってアルミニウムケース６１内の容量回復剤６２を開放することができるため、電池の筐体に貫通孔を開ける操作等を行うことなく、密閉性を保ったまま、電解液中に容量回復剤を分散させて容量回復剤の作用を発揮させることができる。
【００３２】
ただし、図１に導通部材が図示されていないように、本開示の電池は導通部材を含んでいなくてもよい。本開示の電池が導通部材を含んでいない場合、例えば、電池の容量が低下して電池容量の回復が必要になった時に、別途用意された導通部材によって、筐体９０の外部において導電性部材６３と負極端子８２とを電気的に接続すればよい。このため、電池の筐体に貫通孔を開ける操作等を行うことなく、電池の密閉性を保つことができる。
【００３３】
図２は、実施形態のリチウムイオン二次電池の別の一例を示す概念図である。図２に示される電池は、導通部材６５と、その途中に設けられたスイッチ６５ａと、を備える。導通部材は、導線などの導電性の部材であればよい。図２に示される電池においては、スイッチ６５ａをＯＮ状態（導通部材６５の全体が電気的に導通可能な状態）にすることで、導電性部材６３と負極端子８２とを筐体９０の外部に設けられる導通部材によって電気的に接続することができる。
【００３４】
なお、導通部材６５の途中に、導電性部材６３と負極端子８２との間に直接電圧を印加するための電圧印加装置（図示せず）を設けてもよい。導電性部材６３と負極端子８２との間に電圧を印加することで、アルミニウムケース６１と電解液４０中のＬｉイオンとの反応速度が速くなり、迅速にアルミニウムケースに孔が形成されることで、電池容量を迅速に回復させることができる効果が期待される。
【００３５】
また、例えば、スイッチ６５ａの代わりに、１〜３ｋΩ程度の抵抗体を導通部材６５の途中に接続しておけば、アルミニウムケース６１と電解液４０中のＬｉイオンとの反応速度が極めて遅くなり、長期間（例えば、１〜３年程度）経過後にアルミニウムケースに孔が形成されるように調整することができる。すなわち、抵抗体がタイマーとして機能して、適当な時期に自動的に電池容量の回復が実施されるようにすることができる。
【００３６】
（容量回復剤）
容量回復剤６２は、アルミニウムケース６１内に収納されている。容量回復剤は、電池容量を回復する作用が期待される化合物である。容量回復剤としては、例えば、負極の表面等に形成された被膜に含まれるＬｉ化合物を溶解する（Ｌｉイオンを再生成する）作用が期待される化合物が挙げられる。このような化合物は、電池容量を回復する作用が期待される。
【００３７】
充放電の繰り返しにより、電池容量は徐々に減少する。容量減少の一因は、電極群に形成される被膜にあると考えられる。なお、被膜は、特に負極２０（負極活物質等）の表面に形成され得る。被膜は、電解液４０の還元分解により生成されると考えられる。このため、被膜は、例えば電池１００の製造時（例えば初回の充電時、エージング時等）、電池１００の使用時（例えば充電時等）などに形成されると考えられる。被膜はＳＥＩ（ｓｏｌｉｄ  ｅｌｅｃｔｒｏｌｙｔｅ  ｉｎｔｅｒｆａｃｅ）とも称される。
【００３８】
被膜は、例えばリチウム（Ｌｉ）化合物を含むと考えられる。Ｌｉ化合物は、例えば、ＬｉＦ、Ｌｉ2ＣＯ3、Ｌｉ2Ｏ、ＬｉＣＯ2Ｒ（Ｒはアルキル基等を示す）等であり得る。Ｌｉ化合物に含まれるＬｉイオンは充放電反応に寄与しないため、被膜の蓄積により、充放電反応に寄与するＬｉイオンが減少すると考えられる。その結果、電池の容量が減少すると考えられる。本実施形態では、例えば、容量回復剤が、被膜に含まれるＬｉ化合物を溶解する作用が期待される化合物である場合、容量回復剤によって被膜からＬｉイオンが再生成されることで、容量が回復することが期待される。
【００３９】
また、被膜の蓄積は、抵抗増加の一因でもあると考えられる。被膜により、Ｌｉイオンの移動が阻害されると考えられるためである。したがって、双性イオン化合物等の容量回復剤により、被膜が低減されることも期待される。すなわち抵抗の低減も期待される。
【００４０】
《双生イオン化合物》
本実施形態の容量回復剤は、例えば、双性イオン化合物を含む。双性イオン化合物は、ホスホニウムカチオンまたはアンモニウムカチオンと、カルボキシラートアニオンとを１分子内に含んでもよい。本明細書では、第一級〜第四級ホスホニウムカチオンが「ホスホニウムカチオン」と総称される。第一級〜第四級アンモニウムカチオンが「アンモニウムカチオン」と総称される。
【００４１】
本実施形態の双性イオン化合物は、例えば下記式（Ｉ）によって表される化合物であってもよい。
【００４２】
【化１】
2019175735.tif 000003
【００４３】
上記式（Ｉ）中、Ｘはリン原子（Ｐ）または窒素原子（Ｎ）を示す。Ｒ1は、炭素数が１〜１０であるアルキレン基、エーテル結合を含みかつ炭素数が１〜１０である置換基、またはアリール基を示す。Ｒ2、Ｒ3およびＲ4は、それぞれ独立に、水素原子、炭素数が１〜１０であるアルキル基、エーテル結合を含みかつ炭素数が１〜１０である置換基、またはアリール基を示す。Ｒ1、Ｒ2、Ｒ3およびＲ4は、これらのうちいずれか２つ以上が結合することにより、Ｘと共に環状化合物を形成していてもよい。
【００４４】
アルキレン基は直鎖状であってもよい。アルキレン基は、例えば、メチレン基、エチレン基、ｎ−プロピレン基、ｎ−ブチレン基、ｎ−ヘキシレン基、ｎ−ヘプチレン基、ｎ−オクチレン基、ｎ−ドデシレン基等であってもよい。アルキレン基は分岐状であってもよい。アルキレン基は、例えば、プロパン−１，２−ジイル基、ブタン−１，３−ジイル基等であってもよい。
【００４５】
アルキル基は直鎖状であってもよい。アルキル基は、例えば、メチル基、エチル基、ｎ−プロピル基、ｎ−ブチル基、ｎ−ペンチル基等であってもよい。アルキル基は分岐状であってもよい。アルキル基は、例えば、イソプロピル基、ｓ−ブチル基、イソブチル基、ｔ−ブチル基等であってもよい。
【００４６】
アリール基は無置換であってもよい。アリール基は、例えば、フェニル基、１−ナフチル基、２−ナフチル基等であってもよい。アリール基は置換されていてもよい。アリール基の置換基は、例えば、メチル基、エチル基、メトキシ基、エトキシ基等であってもよい。
【００４７】
上記式（Ｉ）中、Ｒ1、Ｒ2、Ｒ3およびＲ4のうちいずれか２つ以上が結合することにより、Ｘと共に形成する環状化合物は、例えば、ピロリジニウム、ピペリジニウム、モルホリニウム等であってもよい。本明細書では、こうした環状化合物に含まれるＮ+もアンモニウムカチオンであるとみなされる。
【００４８】
本実施形態の双性イオン化合物は、例えば下記式（ＩＩ）によって表される化合物であってもよい。
【００４９】
【化２】
2019175735.tif 000004
【００５０】
上記式（ＩＩ）中、ＸはＰまたはＮを示す。Ｒ5は、炭素数が１〜８であるアルキレン基を示す。Ｒ6、Ｒ7およびＲ8は、それぞれ独立に、炭素数が１〜８のアルキル基を示す。
【００５１】
本実施形態の双性イオン化合物は、例えば下記式（ＩＩＩ）によって表される化合物であってもよい。
【００５２】
【化３】
2019175735.tif 000005
【００５３】
上記式（ＩＩＩ）中、ＸはＰまたはＮを示す。Ｒ9、Ｒ10およびＲ11は、それぞれ独立に、炭素数が１〜６のアルキル基を示す。置換基の炭素数が少なくなることにより、例えば、双性イオン化合物の電解液への溶解性が向上することが期待される。
【００５４】
双性イオン化合物は、例えば、下記式（ＩＶ）によって表される化合物であってもよい。すなわち双性イオン化合物は、ホスホニウムカチオンと、カルボキシラートアニオンとを１分子内に含んでもよい。
【００５５】
（ＣＨ3ＣＨ2ＣＨ2ＣＨ2）3Ｐ+ＣＨ2ＣＯ2-                （ＩＶ）
【００５６】
双性イオン化合物は、例えば、下記式（Ｖ）によって表される化合物であってもよい。すなわち双性イオン化合物は、アンモニウムカチオンと、カルボキシラートアニオンとを１分子内に含んでもよい。
【００５７】
（ＣＨ3ＣＨ2ＣＨ2ＣＨ2）3Ｎ+ＣＨ2ＣＯ2-                （Ｖ）
【００５８】
１種の双性イオン化合物が単独で使用されてもよい。２種以上の双性イオン化合物が組み合わされて使用されてもよい。
【００５９】
本実施形態の容量回復剤は、双性イオン化合物以外の成分をさらに含んでもよい。
【００６０】
本実施形態の容量回復剤は、固体であってもよい。容量回復剤は、例えば、双性イオン化合物の粉体であってもよい。双性イオン化合物は、顆粒状とされてもよい。
【００６１】
アルミニウムケース中に収納される容量回復剤の量は、特に限定されるべきではなく、電池１００の仕様、電池１００の容量減少量等に応じて、適宜変更され得る。容量回復剤の量が過度に多いと、電解液の粘度が上昇する可能性もある。アルミニウムケース中に収納される容量回復剤の量は、電解液の総量に対して、例えば、０．００１〜０．１ｍоｌ／Ｌであってもよく、０．０１〜０．１ｍоｌ／Ｌであってもよい。電解液が各種の添加剤を含む場合、各種の添加剤と双性イオン化合物との合計量が電解液の総量に対して０．１ｍоｌ／Ｌ以下とされてもよい。
【００６２】
また、本実施形態の容量回復剤は、例えば、粒子分散液であってもよい。該粒子分散液は、双性イオン化合物および溶媒を含む。該粒子分散液は、例えば、双性イオン化合物の粉体が溶媒に分散されることにより調製され得る。本実施形態の容量回復剤は、溶液であってもよい。該溶液は、双性イオン化合物および溶媒を含む。該溶液は、双性イオン化合物が溶媒に溶解されることにより調製され得る。溶媒は、例えば、電解液の溶媒として例示された溶媒であってもよい。溶液は、Ｌｉ塩等をさらに含んでもよい。
【００６３】
容量回復剤を含む溶液が使用される場合、該溶液において双性イオン化合物を除く残部の組成は、電解液の組成と近いことが望ましい。双性イオン化合物を含む溶液において、双性イオン化合物を除く残部の組成は、電解液の組成と実質的に同一であってもよい。該態様により、双性イオン化合物の添加に伴う、電解液の組成変化が抑制され得る。
【００６４】
双性イオン化合物等の容量回復剤が電解液中に分散されることにより、負極の表面に形成された被膜に含まれるＬｉ化合物の溶解（Ｌｉイオンの再生成）が期待される。すなわち容量の回復が可能な電池が製造され得る。さらに被膜の溶解に伴い、抵抗の低減も期待される。電池１００が使用済み電池である場合には、使用済み電池から、容量の回復が可能な電池が再生産されることになる。
【００６５】
双性イオン化合物等の容量回復剤によるＬｉ化合物の溶解反応は、例えば常温環境（１０〜３０℃）で進行すると考えられる。この場合、容量回復剤が電解液の全体に分散されれば、特別な操作を必要とせずにＬｉ化合物の溶解反応が進行する。
【００６６】
以上のとおり、本実施形態の電池は、密閉性を保ったまま容量の回復が可能な電池であることが期待される。したがって本実施形態の電池は、長寿命を有することが期待される。さらに電解液中に容量回復剤が分散された場合は、被膜の量の低減が期待される。被膜の量の低減により、例えば入出力特性の向上が期待される。
【００６７】
本実施形態の電池は、長寿命を有し、かつ入出力特性に優れることが期待される。長寿命および入出力特性が活かされる用途としては、例えば、ハイブリッド自動車（ＨＶ）、プラグインハイブリッド自動車（ＰＨＶ）、電気自動車（ＥＶ）等の駆動用電源が挙げられる。ただし本実施形態の電池の用途は、車載用途に限定されるべきではない。本実施形態の電池は、あらゆる用途に適用可能である。
【００６８】
今回開示された実施形態は、すべての点で例示であって制限的なものではない。特許請求の範囲の記載によって確定される技術的範囲は、特許請求の範囲と均等の意味および範囲内でのすべての変更を含む。
【符号の説明】
【００６９】
１０  正極、１１  正極集電体、１２  正極合材、２０  負極、２１  負極集電体、２２  負極合材、３０  セパレータ、４０  電解液、５０  電極群、６１  アルミニウムケース、６１ａ  ＬｉＡｌ合金、６１ｂ  孔、６２  容量回復剤、６３  導電性部材、６４  絶縁性樹脂、６５  導通部材、８１  正極端子、８２  負極端子、９０  筐体、９１  容器、９２  蓋、１００  リチウムイオン二次電池（電池）。
【図１】
2019175735.tif 000006
【図２】
2019175735.tif 000007
【図３】
2019175735.tif 000008
【図４】
2019175735.tif 000009